СПОСОБ РАЗДЕЛЕНИЯ КЛАСТЕРОВ ЧАСТИЦ АЛМАЗА

1. Способ разделения кластеров частиц алмаза, диаметр которых не превышает 1,0 мм, на отдельные частицы и(или) на кластеры меньших размеров, содержащие меньшее количество алмазных частиц, включающий следующие стадии:
(a) перемешивание кластеров частиц алмаза по меньшей мере с одним ненасыщенным органическим соединением, находящимся в жидком агрегатном состоянии, или с раствором по меньшей мере одного ненасыщенного органического соединения по меньшей мере в одном растворителе для получения реакционной смеси, и
(b) сообщение кластерам частиц алмаза кинетической энергии с помощью механических средств для разрушения кластеров частиц алмаза до получения в среде реакционной смеси отдельных алмазных частиц и(или) кластеров меньших размеров, содержащих меньшее количество алмазных частиц, с образованием алмазных частиц с ненасыщенными углеродными связями на поверхности и с реагированием упомянутого по меньшей мере одного органического или неорганического соединения по меньшей мере с некоторыми из упомянутых ненасыщенных углеродных связей на поверхности алмазных частиц.
2. Способ по п. 1, в котором на стадии (b) выполняют встряхивание или перемешивание реакционной смеси или подвергают реакционную смесь ультразвуковой обработке.
3. Способ по п. 2, в котором на стадии (b) выполняют механическое перемалывание и осуществляют введение в среду реакционной смеси мелющих шариков.
4. Способ по п. 3, в котором в качестве мелющих шариков используют керамические мелющие шарики.
5. Способ по п. 4, в котором мелющие шарики выбирают из следующей группы: шарики из диоксида циркония, шарики из диоксида кремния и их смеси.
6. Способ по любому из пп. 3-5, в котором мелющие шарики по размерам больше кластеров частиц алмаза в количество раз в диапазоне от 100 до 100000.
7. Способ по п. 1, в котором диаметр алмазных частиц не превышает 0,5 мм.
8. Способ по п. 1, в котором алмазные частицы представляют собой алмазные наночастицы, диаметр которых составляет от 1 нм до 1000 нм.
9. Способ по по п.1, в котором упомянутым по меньшей мере одним органическим соединением является ненасыщенное органическое соединение.
10. Способ по п. 1, в котором упомянутым по меньшей мере одним органическим соединением является алкен с прямой цепью.
11. Способ по п. 1, в котором упомянутое органическое соединение имеет ненасыщенную связь в первой позиции.
12. Способ по п. 1, в котором упомянутое по меньшей мере одно органическое соединение содержит количество атомов углерода в молекуле в диапазоне от 6 до 12.
13. Способ по п. 2, в котором реакционную смесь встряхивают с частотой по меньшей мере 10 Гц.
14. Способ по п. 2, в котором реакционную смесь подвергают ультразвуковой обработке с частотой не выше 80 кГц.
15. Способ по п. 1, в котором на стадии (b) осуществляют операцию охлаждения с целью понижения температуры жидкой фазы органического соединения до величины не выше температуры кипения реакционной смеси.
16. Способ по п. 3, дополнительно включающий стадию (с), заключающуюся в отделении разделенных алмазных частиц и(или) меньших по размерам кластеров от мелющих шариков.
17. Способ по п. 16, в котором на стадии (с) отделение алмазных частиц от мелющих шариков осуществляют с помощью технологии, выбранной из следующей группы: фильтрование, центрифугирование, экстракция, осаждение, декантация, комбинации этих технологий.
18. Способ по п. 1, в котором дополнительно выполняют операцию выделения алмазных частиц в твердой форме.
19. Замещенные алмазные частицы, полученные способом по любому из пп. 1-18.
20. Алкилированные алмазные частицы, полученные способом по любому из пп. 9-18.
21. Алкилированные алмазные частицы, полученные способом по любому из пп. 9-18, при этом ненасыщенным органическим соединением является 1-ундецен.